(57)【要約】【課題】マイナスイオンの放出と、同時に放射する遠赤外線の利用、並びに光触媒機能材料により抗菌作用及び消臭作用を増加させた多機能性織編物及び二次製品を提供する。【解決手段】織編物或いは二次製品に対し、静電気に帯電しにくい高分子化合物と、稀有元素類を鉱物、及びトルマリン若しくは遠赤外線セラミックのいずれか一方を含む混合体を混合し、さらに光触媒機能材料を添加混合した樹脂組成物を塗布固着させ、抗菌効果及び消臭効果を増加させた多機能性織編物及び二次製品の構成とする。【選択図】図１
2006219779.tif 000002
【特許請求の範囲】
【請求項１】
織編物地に対し、静電気に帯電しにくい高分子化合物と、稀有元素類を含む鉱物、及び少なくともトルマリン若しくは遠赤外線セラミックのいずれか一方を含むマイナスイオンを放出し、同時に遠赤外線を放射する樹脂組成物に、光触媒機能材料を添加混合し、抗菌作用及び消臭作用を増加させた樹脂組成物を、表面加工又はドット、ストライプ、メッシュのいずれかのコ−ティング加工或いはプリント加工処理してなることを特徴とする多機能性織編物。
【請求項２】
織物及び／又は編物からなる織編物二次製品に対し、表面又は裏面或いは表裏の全面又は一部に、静電気に帯電しにくい高分子化合物と、希有元素類を含む鉱物、及び少なくともトルマリン若しくは遠赤外線セラミックのいずれか一方を含むマイナスイオンを放出し、同時に遠赤外線を放射する樹脂組成物に、光触媒機能材料を添加混合し、抗菌作用及び消臭作用を増加させた樹脂組成物を、表面加工又はドット、ストライプ、メッシュのいずれかのコ−ティング加工或いはプリント加工処理してなることを特徴とする多機能性織編物二次製品。
【請求項３】
前記織編物二次製品が、サポーター、ソックス、肌着である請求項１又は請求項２記載の多機能性織編物二次製品。
【発明の詳細な説明】
【技術分野】
【０００１】
本発明は、多機能性織編物及び二次製品に関し、マイナスイオンの放出の持続的維持並びに同時放射する遠赤外線の利用で、健康で快適な作用と抗菌作用及び消臭作用を図り、さらに光触媒機能材料により抗菌作用及び消臭作用を増加させた多機能性の織編物及び二次製品に関する。
【背景技術】
【０００２】
織編物地を用いた繊維加工製品として、例えばサポーターの一般的な機能として、各関節部の締め付けによる筋肉の保持、痛感部の温熱による緩和、外部の衝撃を緩和して、痛みを和らげるものとして用いられており、靴下止め、ガーター等の他、ゴムの入った下着やスポーツをするときに関節を保護する包帯、ゴムの入ったベルトのこともいう二次加工製品である。また、最近では、その一般的な機能に加えて、繊維素材に遠赤外線セラミックを練り込んだものや繊維生地に遠赤外線セラミックを部分プリントしたもの等、遠赤外線放射による温熱強制予防用のサポーターが市販されている。
【０００３】
また、ソックスでは、その一般的な機能として、足部の保護、足ムレの吸湿、足部の温熱、その他にファッション性が挙げられる。また最近では、その一般的な機能に加えて、繊維素材に遠赤外線セラミックを練り込んだものや、繊維生地に遠赤外線セラミックを足部等の一部にプリント加工した温熱予防ソックスや、繊維による緑茶カテキンで染色した健康ソックスや、トウガラシ成分をプリント加工した刺激による温熱ソックスが市販されている。ソックス類としては、一般的ソックス、ストッキング、パンティストッキング等が挙げられる。
【０００４】
また、肌着の一般的な機能として、体の汗の吸湿、汗等の臭いの抑制、体温の温熱保護、体型の保護等が挙げられる。また最近では、繊維に遠赤外線セラミックや炭を練り込んんだ温熱効果を狙った肌着が市販されている。肌着類としては、シャツ、パンティ、ブラジャー等が挙げられる。最近の健康指向で、マイナスイオンや遠赤外線の作用を利用した健康によく、健康維持によいとされる商品が続々と市場に販売されるようになってきた。マイナスイオンの健康維持作用や抗菌性及び消臭性を併せ持つ組成物や、太陽光の光で消臭作用及び抗菌作用が得られる光触媒機能材料の先行技術が特許出願或いは市場に販売されている。これらの代表的なものとして下記が挙げられる。
【特許文献１】特許第３０３５２７９号  静電気に帯電しにくい高分子化合物、並びに稀有元素類を含む鉱物、及び少なくともトルマリン若しくは遠赤外線放射セラミックのいずれか一方を含むマイナスイオンを放出すると同時に、遠赤外線を放射する樹脂組成物。
【特許文献２】特開２０００−１１００６２公報（１）伸縮性の織編物に対し、静電気に帯電しにくい高分子基材と、希土類を含む鉱物の単一粉体、或いは希土類を含む鉱物とトルマリン若しくは遠赤外線セラミック粉体のいずれか一方を含む混合粉体を混合してなる樹脂組成物を、表面加工又はストライプ、メッシュのいずれかのコーティング加工或いはプリント加工処理してなることを特徴とする多機能性伸縮織編物。（２）伸縮性の織編物に対し、静電気に帯電しにくい高分子基材１００重量部に、希土類を含む鉱物の単一粉体１〜１００重量部、或いは希土類を含む鉱物とトルマリン若しくは遠赤外線セラミックのいずれか一方を含む混合体１〜１００重量部を混合してなる樹脂組成物を溶液状で、コーティング加工、プリント加工或いはディッピング加工してなることを特徴とする多機能性のサポ−タ−、ソックス、肌着。（３）織編物機で織編みされた伸縮性のサポーター、ソックス、肌着に、少なくとも表裏の全面或いは一部に、静電気に帯電しにくい高分子基材と、希土類を含む鉱物とトルマリン若しくは遠赤外線セラミックのいずれか一方を含む混合体を混合してなる樹脂組成物を、溶液状において、ドット、ストライプ、メッシュ又は絵柄のいずれかのプリント加工、或いはディッピング加工してなることを特徴とする多機能性のサポーター、ソックス、肌着。
【特許文献３】特開平１０−１９５７６４公報  布帛を構成する繊維の表面に、空気中にマイナスイオンを発生させるエネルギーを放射する無機物の微粒子を付着させた無機微粒子付着加工布帛。
【特許文献４】特開平１０−２１２４５６公報  シルクのフイブロインを加水分解して製造した低分子量ポリペプチド水溶液と、１２０℃以下で硬化する水性バインダーとを含んでいることを特徴とする、繊維材料用コーティング用組成物。
【非特許文献１】光触媒といわれる数〜数百ｎｍの酸化チタンが、太陽光の紫外線にあたると、光電効果で電子が励起、電子と正孔が発生し、電子は、空気中の酸素を還元しスーパーオキサイドイオンに、正孔は表面の水分を酸化して水酸化ラジカルに変える。このスーパーオキサイドイオンと水酸化ラジカルは、強い酸化力を示し、この状態でチタニア表面に有機物が付着すると、スーパーオキサイドイオンが有機物の炭素を、水酸化ラジカルが水素を奪って分解する。こうした自浄作用が、抗菌作用及び消臭作用となるメカニズムとなっている。
【０００５】
上記文献の他、例えば特開平６−１８４８０８号公報には、微粉末化した電気石粉末を再生繊維や合成繊維に配合すると共に、電気石結晶を繊維表面に高度に配向分布させた永久電極繊維或いは特開平７−８５８６１号公報には、衣類等、特に肌着を着ることによって体質改善、健康増進できる衣類等のコ−ティング布地、さらに実開平５−２２５７９号公報には、微粉化された電気石の結晶体を多数含んだ人造繊維の材料として構成された繊維製品、或いは実開平７−３１３５号公報には、衣類等のコ−ティング布地、実用新案登録第３０１７４４４号公報には、自発・誘電電極を持つ機能性繊維製品等が提案されている。しかし、元来、電気石自体が発するマイナスイオンは微弱である為、その効果それほど期待できない問題点があった。さらに、特開平７−１４９９５６号公報には、特定の体積固有抵抗を持つゴム弾性体に電気石微粉末を練り込み均一に分散させた電極反応を示す電気石担持ゴム組成物が開示されているが、少なくとも単一機能に止まる場合が殆どであり、複合的或いは多機能性の記載はもとより、集束或いは相応する効果についても全く示唆もみられない。
【０００６】
また、上記文献１には、静電気に帯電しにくい高分子化合物、並びに稀有元素類を含む鉱物、及び少なくともトルマリン若しくは遠赤外線放射セラミックのいずれか一方を含むマイナスイオンを放出すると同時に、遠赤外線を放射する樹脂組成物、及び上記文献２には、伸縮性の織編物に対し、静電気に帯電しにくい高分子基材と、希土類を含む鉱物の単一粉体、或いは希土類を含む鉱物とトルマリン若しくは遠赤外線セラミック粉体のいずれか一方を含む混合粉体を混合してなる樹脂組成物を、表面加工又はストライプ、メッシュのいずれかのコーティング加工或いはプリント加工処理してなる多機能性伸縮織編物が開示されており、多量のマイナスイオンの放出と、併せて同時に放射する遠赤外線利用を図れるものである。しかし、これらではたとえ抗菌性並びに消臭性の両機能をも備えるものであっても、その作用は微弱であって、格別に効果を期待できないものであった。
【０００７】
上記文献３には、布帛の繊維表面にマイナスイオンを発生させる無機物の微粒子をバインダー樹脂を用いて付着加工する、マイナスイオンを発生する加工布帛およびその方法、また、上記文献４には、布帛などの繊維材料にシルクの持つ特性を付与するコーテイング組成物及びこれの塗布によって、シルクの特性が付与された繊維材料が記載されている。      
【０００８】
該文献３は、無機物微粒子の加工液に、布帛を浸染、搾液後、乾燥熱処理するものであり、また該文献４では、低分子量ポリペプチド固着用バインダーとして用いられており、上記文献１及び２でのバインダー樹脂に関する特段の知見につき明示の記載はもとより示唆もなく、如何に多量のマイナスイオンを発生させるかの工夫を欠如している。そして、上記文献３及び４でも、等しく抗菌性並びに消臭性の両機能を期待できないものである。
【発明の開示】
【発明が解決しようとする課題】
【０００９】
本発明において解決しようとする問題点は、最近の研究等でマイナスイオンを利用した抗菌作用並びに消臭作用の効果が知られるようになってきた。上記文献２において、多機能性の織編物及び二次製品に関し、特にサポーター、ソックス、肌着等の抗菌作用或いは消臭作用の効果を見出すことと、さらに抗菌作用の効果をみてみると、例えば病院等の衣類では、抗菌よりも高い殺菌に近い効果が必要になってきている。また、消臭作用の効果においても、老人介護施設用の下着においても、また、ソックスの足ムレによる悪臭においても高い消臭作用が必要になってきた。
【課題を解決するための手段】
【００１０】
上記問題点に鑑みて、静電気に帯電しにくい高分子化合物、並びに稀有元素類を含む鉱物、及び少なくともトルマリン若しくは遠赤外線セラミックのいずれか一方を含むマイナスイオンを放出すると同時に、同時に遠赤外線を放射する樹脂組成物に、光触媒機能材料を添加混合し、抗菌作用及び消臭作用を増加させた樹脂組成物に着目して、織編地に前記樹脂組成物を塗布固着したサポーター、ソックス、肌着の加工二次製品が、マイナスイオンの持続的放出と、遠赤外線放射の同時作用で、健康維持並びに、抗菌効果及び消臭効果が発揮でき、さらに光触媒作用で  抗菌効果及び消臭効果を増加させて、太陽光があたらない処や、夜間でも効果が発揮できるという多機能性の機能が見いださせる織編物および二次加工製品に到達した。
【００１１】
本発明において、織編物地の繊維として、木綿、麻、レーヨン、ポリエステル、ポリアミド、セルロース、ビニロン、ポリオレフィン、アラミド、ポリアクリロニトリル、蛋白、アクリル、ポリエチレン、塩化ビニール、羊毛、ウレタン、ガラス等の繊維及び混紡繊維をいずれも使用することができる。織編物として、ニット織編み、ダブルラッセル織編み等をいずれも使用することができる。
【００１２】
本発明において、静電気に帯電しにくい高分子化合物として、アクリル樹脂、酢酸ビニール樹脂、アクリル・酢酸ビニール共重合樹脂、アクリル・酢酸ビニール・塩化ビニール  共重合樹脂、シリコン樹脂、シリコン・アクリル共重合樹脂、ウレタン樹脂、不飽和ポリエステル樹脂、アルキド樹脂、アミノアルキド樹脂、アクリル・ウレタン共重合樹脂、尿素樹脂、アミド樹脂、ワニス等の溶剤型及びエマルジョン、天然及び合成ゴム、天然及び合成ゴムラテックス等を使用することができ、また、その２種以上の混合物を使用することができる。
【００１３】
本発明において、稀有元素類を含む鉱物として、フェルグソン石、モナズ石、ゼノタイム、コルンブ石、ベタホ石、サマルスキー石、ユークセン石、タンタル石、閃ウラン鉱、方トリウム石、ゴム石、カルノー石、ガドリン石等がある。この鉱石のうち、極微弱な放射線を放射し、人体に悪影響を及ぼさないとされているもの、及びマイナスイオン放出を励起している鉱物として、最も好ましくは、モナズ石を使用することができる。          
【００１４】
上記天然鉱石の粒径として、０．１ミクロンから１ｍｍに粉砕したものを使用することができる。最も好ましくは、平均粒径が１０ミクロン以下に粉砕したもの粉末の方が、混合及び塗布仕上げが良く有益である。上記配合部数として、高分子化合物固形分１００重量部に対し、１００重量部数以下を配合することができる。最も好ましくは、５０重量部数の方が基材の密着性がよく有益である。
【００１５】
本発明において、トルマリンとして、ショールトルマリン、リチウムトルマリン、ドラバイトトルマリン、ルベライトトルマリン、ピンクトルマリン、インデコライト、バライバトルマリン、ウォーターメロン等を使用することができる。上記トルマリンの粒径として、０．１ミクロンから１ｍｍに粉砕したものを使用することができる。最も好ましくは平均粒径１０ミクロン以下が混合するうえで有益である。上記配合部数として、樹脂固形分１００重量部数に対し、１００重量部数以下を配合することができる。最も好ましくは、５０重量部数以下の方が、マイナスイオンをより放出するかえで有益である。
【００１６】
本発明において、遠赤外線セラミックとして、２〜５０ミクロンの波長をもつ遠赤外線を放射率５０％以上放射している遠赤外線セラミックを使用することができる。遠赤外線セラミックの成分として、アルミナ、シリカ、ジルコニア、酸化ナトリウム、酸化マグネシウム、酸化鉄等を２種以上含む混合物を使用することができる。前記市販品として、商品名セラジット、ＯＫトレーディング製があり、マイナスイオンを増幅し、遠赤外線を高放射するうえで有益である。上記の配合部数として、樹脂固形分１００重量部数に対し、１００重量部数配合することができる。最も好ましくは、５０重量部数以下が、マイナスイオンをより放出するうえで有益である。
【００１７】
本発明において、光触媒機能材料として、アナターゼ型二酸化チタン、ブルッカイト型二酸化チタン、アパタイト被覆酸化チタン、無機セラミック包含二酸化チタン等をいずれも使用することができる。アナターゼ型二酸化チタン及びブルッカイト型二酸化チタンの粒径として、５〜２００ｎｍに粉砕されたものを使用することができる。最も好ましくは、６〜３０ｎｍの方が電子を励起するうえで有益である。                                  
【００１８】
アパタイト被覆二酸化チタンとして、上記二酸化チタンをアパタイト、すなわちリン酸カルシウムで被覆したものを使用することができる。市販品として、例えば、商品名アパタイト被覆酸化チタンＮＳＰ−１００ナノウェーブ製を使用することができる。無機セラミック包含二酸化チタンとして、無機セラミックの成分が、シリカ、アルミナ、酸化クロム、酸化ジルコニウム、ジルコニア、酸化イットリウム等の１種の合成セラミック或いは２種以上含む合成セラミックであり、また上記成分を含む天然鉱物である。上記の粒径として、平均３０ミクロン以下のものを使用することができる。市販品として、例えば商品名ライオナイト  ライオン製を使用することができる。前記配合部数として、樹脂組成物１００重量部数に対し、２〜５０重量部数配合することができる。最も好ましくは、３０重量部数以下がマイナスイオンの生成を減少させないうえで有益である。
【発明の効果】
【００１９】
本発明は、（１）静電気に帯電しにくい高分子化合物、並びに稀有元素類を含む鉱物、及び少なくともトルマリン若しくは遠赤外線セラミックのいずれか一方を含む混合体を混合した樹脂組成物に、光触媒機能材料を添加混合した樹脂組成物を塗布固着した織編物。（２）織物及び／又は編物からなる織編物二次製品、サポーター、ソックス、肌着に、静電気に帯電しにくい高分子化合物、並びに稀有元素類を含む鉱物、及び少なくともトルマリン若しくは遠赤外線セラミックのいずれか一方を含む混合体を混合した樹脂組成物に、光触媒機能材料を添加混合した樹脂組成物を、溶液状でと不固着することにより得られた多機能性の織編物及び二次製品が、マイナスイオンを大量に放出し、同時に遠赤外線を放射する作用効果で、健康で快適作用の効果、及び抗菌効果及び消臭効果の増加が得られ、長期使用でも、健康で衛生的なものとなり、特に老人介護施設或いは病院でのソックス、肌着に顕著な効果を奏する。
【実施例】
【００２０】
以下に、実施例を挙げて、本発明を詳細に説明する。
【００２１】
試料の作成
表１及び表２に示す樹脂組成物の配合材として、シリコンエマルジョンは、商品名ＳＥ−１９８０  東レダウコーニングシリコン製を使用した。遠赤外線放射セラミックとして、商品名セラジットＡＬＦ９  ＯＫトレーディング製を使用した。光触媒として、商品名ＰＣ−１０１  チタン工業製のものを使用した。アパタイト被覆二酸化チタンとして、商品名ＮＳＰ−００１ナノウェーブ製を使用した。無機セラミック包含二酸化チタンとして、商品名ライオナイト  ライオン製を使用した。
【００２２】
【表１】
2006219779.tif 000003
【００２３】
【表２】
2006219779.tif 000004
表１及び表２に示した樹脂組成物Ａ，Ｂ，Ｃ，Ｄ，Ｅ，Ｆの所定量を配合した混合物を、３Ｌ真空攪拌機ダルトンにて、１時間攪拌して樹脂組成物を得た。
【００２４】
織編物として、ニット織り編み機で、織編みした綿製品製の織編物を使用して、その表面に、各々の樹脂組成物Ａ，Ｂ，Ｃ，Ｄ，Ｅ，Ｆを、ドット柄の捺染プリント加工して、ｗｅｔ塗布量６０ｇ／ｍ2 塗布して、乾燥炉で１２０℃、１０分間乾燥して、実施例Ａ，Ｂ，Ｃ，Ｄ，Ｅ，Ｆを得た。
【００２５】
イオン測定と遠赤外線測定
上記実施例の試料のイオン測定と遠赤外線測定を行った。イオン測定方法は、小イオン測定として、イオンテスター９００神戸電波製を使用し、室温２５℃，湿度６０％，試料２０ｃｍ角で、マイナスイオンとプラスイオンを３分間の平均生成数／ｃｃを測定した。総イオン測定は、空気イオンテスターＩＴＣ−２０１Ａ  アンデス電気製を使用し、同じ雰囲気で、マイナスイオンとプラスイオンを３分間の平均生成量／ｃｃを測定した。遠赤外線測定では、ＦＴＩＲ測定機，ＪＩＲ−Ｅ５００を使用し、試料温度３５℃の遠赤外線放射率を測定した。その結果を表３に示した。
【００２６】
【表３】
2006219779.tif 000005
実施例Ａ，Ｂ，Ｃ，Ｄ，Ｅ，Ｆの試料の小イオン測定結果と総イオン測定結果から、各々の実施例全てが、プラスイオンよりもマイナスイオンが大量に放出したものとなり、同時に遠赤外線放射が高放射するものとなった。
【００２７】
実施例Ａ，Ｂ，Ｃ，Ｄ，Ｅ，Ｆで作成した試料を使用して、消臭試験、抗菌試験をして本発明を明らかにしていく。                                                      
【００２８】
消臭試験
消臭試験として、検知管法を用いた。試験方法として、５リットルのテトラバックに実施例の試料５ｃｍ角及びガスを注入して、３０分後と１時間後のガス濃度を検知管を用いて測定し悪臭率（％）を換算した。ガスの種類としてアンモニアを使用した。環境条件として、（１）ブラックライト照射時、（２）照明無し暗黒の２方法で行った。コントロールは試料を入れていないブランクである。
【００２９】
アンモニアガス  初期濃度  ２００ｐｐｍ  ガス量  ６００ｍｌ
脱臭率％
＝〔（コントロールガス濃度ー試料ガス濃度）／コントロールガス濃度〕×１００
３０分後のコントロールガス濃度  １９０ｐｐｍ
１時間後のコントロールガス濃度  １８０ｐｐｍ
その結果を表７及び表８に示した。
【００３０】
（１）ブラックライト照射時
【００３１】
【表４】
2006219779.tif 000006
（２）照明無し暗黒
【００３２】
【表５】
2006219779.tif 000007
上記実施例Ａ，Ｂ，Ｃ，Ｄ，Ｅ，Ｆ，Ｇ，Ｈの消臭試験結果から明らかなように、高濃  度のアンモニアガスを高放射で脱臭し、さらに光触媒作用で光の当たる所では、脱臭力が増加することが明らかとなった。また、光の無い環境条件でも、大差なく効率よく分解脱臭したことが明らかになった。
【００３３】
抗菌試験
抗菌試験として、財団法人日本紡績検査協会で試験を行なった。抗菌試験方法として、ＪＩＳ  １９０２定量試験法を準拠し、環境条件として、（１）ブラックライト照射時、（２）照射無しの暗黒の２方法で行なった。試験菌株として、ＭＲＳＡ（耐性黄色ぶどう球菌）を使用した。その結果を、表６及び表７に示した。
（１）ブラックライト照射時
【００３４】
【表６】
2006219779.tif 000008
【００３５】
【表７】
2006219779.tif 000009
（２）照明無し暗黒
上記実施例Ａ，Ｂ，Ｃ，Ｄ，Ｅ，Ｆ，Ｇ，Ｈの抗菌試験結果から明らかなように、実施例は、殺菌活性値及び静菌活性値とも高い抗菌性が得られた。さらに、光触媒作用で光のあたる所では抗菌力が増加することが明らかとなった。また、光の無い環境条件でも、大差なく効率よく抗菌作用を有していたことが明らかになった。
【００３６】
比較例
以下に比較例を挙げて、本発明の実施例と対比し本発明をより明らかにする。
【００３７】
比較例の配合処方を、表８に示した。試料の作成は実施例と同じ作成方法、比較例１及び比較例２を得た。
【００３８】
【表８】
2006219779.tif 000010
イオン測定と遠赤外線測定を実施例と同じ方法で行った。その結果を表９に示した。      
【００３９】
【表９】
2006219779.tif 000011
イオン測定結果と、遠赤外線測定結果から明らかなように、比較例１及び比較例２は、実施例Ａ，Ｂ，Ｃ，Ｄ，Ｅ，Ｆと大差なく良好に放出していた。
【００４０】
消臭試験を、実施例と同じ方法で行った。その結果を表１０及び表１１に示した。
（１）ブラックライト照射時
【００４１】
【表１０】
2006219779.tif 000012
（２）照明無し暗黒
【００４２】
【表１１】
2006219779.tif 000013
比較例１及び比較例２の消臭試験の結果、ブラックライト照射時と、照明無し暗黒の条では、同じ結果を得たのに対し、実施例Ａ，Ｂ，Ｃ，Ｄ，Ｅ，Ｆと比較すると、光触媒の用であるブラックライト照射時の試験結果からすると明らかに低下していることが明らかなった。
【００４３】
抗菌試験を、実施例と同じ方法で行なった。その結果を表１２及び表１３に示した。
【００４４】
（１）ブラックライト照射時
【００４５】
【表１２】
2006219779.tif 000014
（２）照明無し暗黒
【００４６】
【表１３】
2006219779.tif 000015
比較例１及び比較例２の抗菌試験の結果、ブラックライト照射時と照明無し暗黒の条件では大差ない結果であるのに対し、実施例Ａ，Ｂ，Ｃ，Ｄ，Ｅ，Ｆと比較すると、光触媒の作用であるブラックライト照射時の結果からすると、明らかに低下していることが明らかになった。
【００４７】
実用化試験
二次加工製品であるサポーター、ソックス、肌着の実用化試験をして、本発明を詳細に説明し明らかにする。
【００４８】
実施例試料の作成
〔サポーター〕
直径１５ｃｍ、長さ２０ｃｍの綿１００％の筒状の織編物サポーターの片面内側に、実施例Ａ，Ｂ，Ｃ，Ｄ，Ｅ，Ｆの樹脂組成物を、楕円状にドット柄プリント加工、ｗｅｔ塗布量約６ｇを施した図１のサポーターを作成した。図１は本発明に係る腰サポ−タ−の裏返し状態で、腰サポ−タ−本体１の着用者の背面側の水玉プリント加工を施した箇所５を示す斜視説明図である。４は本発明に係る織編物地である。
〔ソックス〕
綿１００％の標準ソックスの足裏部の全面に、実施例Ａ，Ｂ，Ｃ，Ｄ，Ｅ，Ｆの樹脂組成物をドット柄プリント加工、ｗｅｔ塗布量約３ｇを施した図２のソックスを作成した。図２は本発明に係るソックス本体２の裏返し状態で、足裏に接する側に水玉プリント加工を施した箇所５を示す斜視説明図である。
〔シャツ肌着〕
綿１００％のドット柄シャツ肌着の肩腱甲骨部に、実施例Ａ，Ｂ，Ｃ，Ｄ，Ｅ，Ｆの樹脂組成物を、水玉プリント加工、ｗｅｔ塗布量約１２ｇを施したシャツ肌着を作成した。図３は本発明に係るシャツ肌着３の裏返し状態で、背面側の水玉プリント加工を施した箇所５を示す斜視説明図である。
【００４９】
試着方法と試着結果
〔腰サポーター〕  
試着方法は、比較的腰痛を患う人を選定し、実施例Ａ〜Ｆの腰サポーターを各々１０着ランダムに、６０名の人に、１ケ月試着してもらった。試着結果は、アンケート方法によって各々の人に回答してもらった結果、実施例Ａ〜Ｆの腰サポーター試着者に共通する結果として、（１）試着数十分で、腰部が温まり、１日着用すると腰が非常に楽になった。（２）１ケ月試着用後は、腰部の痛みが感じないようになってきた。（３）１日着用していると、非常に温かいせいか、腰部に汗をかいていたが、サポーターには汗の体臭の臭いが全くないものであった。この現象は、実施例Ａ〜Ｆの消臭効果及び殺菌効果を付加した機能によるものであることは明らかで、腰サポーターとして、治癒効果も含めたより衛生的なサポーターが得られた。
〔ソックス〕
試着方法は、足ムレが酷く、足の悪臭が酷い人を選定し、実施例Ａ〜Ｆの各々２０着、ランダムに、６０名の人に、２着ずつ渡し、１日着用後、洗濯し、次の日着用の繰り返しで、１ケ月間着用してもらった。試着結果は、アンケート方式によって、各々の人に回答してもらった結果、実施例Ａ〜Ｆのソックス試着者に共通する結果として、（１）試着数十分後で、足裏が温まり、１日着用していると、足が軽く歩行が楽になっていた。（２）温かい筈が、足ムレしなく、１日着用して、足の悪臭がまったくしなかった。（３）１ケ月着用後も同様であった。この現象は、実施例Ａ〜Ｆの消臭効果及び抗菌効果を付加した機能によるものであることは明らかである。ソックスとして、足の健康も含めたより衛生的なソックスが得られた。
〔シャツ肌着〕
試着方法は、特に肩凝りの酷い人を選定し、実施例Ａ〜Ｆの各々２０着、ランダムに、６０名の人に、２着ずつ渡し、１日着用後、洗濯し、次の日着用の繰り返しで、１ケ月間着用してもらった。試着結果は、アンケート方式によって、各々の人に回答してもらった結果、実施例Ａ〜Ｆのシャツ肌着に共通する結果として、（１）試着数十分で、肩部が温かく、１日着用していると肩が非常に楽になってきて、痛みが和らいでいた。（２）１日着用しても、体臭の臭いが全くしなかった。（３）１ケ月着用して、肩凝りがしないほどに回復していた。この現象は、実施例Ａ〜Ｆの消臭効果及び抗菌効果を付加した機能によるものであることは明らかである。シャツ肌着として、肩の治癒効果も含めたより衛生的なシャツ肌着が得られた。
【００５０】
上記実施例Ａ，Ｂ，Ｃ，Ｄ，Ｅ，Ｆ，Ｇ，Ｈの抗菌試験結果から明らかなように、実施例は、殺菌活性値及び静菌活性値とも高い抗菌性が得られた。さらに、光触媒作用で光のあたる所では抗菌力が増加することが明らかとなった。また、光の無い環境条件でも、大差なく効率よく抗菌作用を有していたことが明らかになった。
【００５１】
以上のとおり本発明に係る一実施例を説明したが、本発明は上述の構成に限定されるものではなく、織編物地並びにその二次加工製品、例えば、手袋、スキ−帽、パジャマ、トレ−ナ−、腹巻、レオタ−ド、マフラ−、サスペンダ−等においてもその多機能性を発揮し得るものであり、さらに本発明の要旨を逸脱しない範囲の設計変更等があっても本発明に含まれる。
【図面の簡単な説明】
【００５２】
【図１】本発明に係る腰サポ−タ−の裏返し状態の加工箇所を示す斜視説明図である。
【図２】本発明に係るソックスの裏返し状態の加工箇所を示す斜視説明図である。
【図３】本発明に係るシャツ肌着の裏返し状態の加工箇所を示す斜視説明図である。
【符号の説明】
【００５３】
１  腰サポ−タ−本体
２  ソックス本体
３  シャツ肌着本体
４  織編物地
５  ドット加工箇所
【図１】
2006219779.tif 000016
【図２】
2006219779.tif 000017
【図３】
2006219779.tif 000018